КОМПОЗИЦИЯ НА ОСНОВЕ ОКСИДОВ ЦИРКОНИЯ, ЦЕРИЯ И ИТТРИЯ С ВОВЫШЕННОЙ ВОССТАНОВИТЕЛЬНОЙ СПОСОБНОСТЬЮ, СПОСОБ ПОЛУЧЕНИЯ И ПРИМЕНЕНИЕ В КАТАЛИЗЕ

1. Композиция на основе оксидов циркония, церия и иттрия, отличающаяся тем, что она имеет следующий состав по массе:
- содержание оксида церия составляет от 3% до 15%;
- содержания оксида иттрия такие, что удовлетворяются следующие условия:
- содержание оксида иттрия не более 6%, если содержание оксида церия составляет от более 12% до 15% включительно;
- содержание оксида иттрия не более 10%, если содержание оксида церия составляет от более 7% до 12% включительно;
- содержание оксида иттрия не более 30%, если содержание оксида церия составляет от 3 до 7% включительно;
остальное оксид циркония.
2. Композиция по п.1, отличающаяся тем, что она, дополнительно, содержит по меньшей мере один оксид редкоземельного элемента, выбранного из лантана, неодима и празеодима, в следующих пропорциях по массе:
- содержание оксида указанного редкоземельного элемента не более 10%, если содержание оксида церия составляет от более 12% до 15% включительно;
- содержание оксида указанного редкоземельного элемента не более 18%, если содержание оксида церия составляет от более 7% до 12% включительно;
- общее содержание оксида иттрия и оксида указанного редкоземельного элемента не более 30%, если содержание оксида церия составляет от 3% до 7% включительно.
3. Композиция по п.1 или 2, отличающаяся тем, что содержание иттрия составляет по меньшей мере 3%, в частности, по меньшей мере 5%.
4. Композиция по п.1 или 2, отличающаяся тем, что она имеет степень восстановления, измеренную на композиции, обжигавшейся 4, часа при 1000°С, по меньшей мере 90%.
5. Композиция по п.1 или 2, отличающаяся тем, что она имеет степень восстановительной способности, измеренную на композиции, обжигавшейся 4 ч при 1000°С, по меньшей мере 94%.
6. Композиция по п.1 или 2, отличающаяся тем, что она имеет максимальную температуру восстановления, не превышающую 550°С, в частности, не выше 530°С.
7. Композиция по п.1 или 2, отличающаяся тем, что находится в виде частиц, которые имеют градиент концентрации иттрия и вышеуказанного редкоземельного элемента.
8. Способ получения композиции по одному из пп.1-7, отличающийся тем, что он включает следующие этапы:
- (а) в жидкой среде приводят в контакт соединение основания и соединения циркония, церия, иттрия и, возможно, другого редкоземельного элемента; в результате чего получают осадок;
- (b) указанный осадок нагревают в жидкой среде;
- (с) к осадку, полученному на предыдущем этапе, добавляют добавку, выбранную из анионных ПАВ, неионогенных ПАВ, полиэтиленгликолей, карбоновых кислот и их солей и ПАВ типа этоксилатов жирных карбоксиметилированных спиртов;
- (d) полученный таким образом осадок обжигают.
9. Способ по п.8, отличающийся тем, что этап (а) проводят в две ступени, сначала, на первой ступени, приводят в контакт соединения циркония и церия и часть соединения основания или все соединение основания и, возможно, по меньшей мере одно из соединений иттрия и редкоземельного элемента в случае получения композиции на основе оксидов циркония, церия, иттрия и другого редкоземельного элемента, и затем, на второй ступени, другую часть указанного соединения основания, при необходимости, и соединение иттрия и, возможно, в случае получения композиции на основе оксидов циркония, церия, иттрия и другого редкоземельного элемента, соединение иттрия и/или другого редкоземельного элемента, которое еще не использовалось.
10. Способ получения композиции по одному из пп.1-7, отличающийся тем, что он включает следующие этапы:
- (а') приводят в контакт в жидкой среде по меньшей мере часть соединения основания и соединений циркония, церия и
часть соединения иттрия - в случае получения композиции на основе только оксидов циркония, церия и иттрия,
часть по меньшей мере одного из соединений иттрия и редкоземельного элемента - в случае получения композиции на основе оксидов циркония, церия, иттрия и редкоземельного элемента; в результате чего получают осадок;
- (b') указанный осадок нагревают в жидкой среде;
- (с') в жидкую среду после этапа (b) добавляют остальную часть соединения основания, при необходимости, и остальную часть соединения иттрия или по меньшей мере одного из соединений иттрия и редкоземельного элемента;
- (d') к осадку, полученному на предыдущем этапе, добавляют добавку, выбранную из анионных ПАВ, неионогенных ПАВ, полиэтиленгликолей, карбоновых кислот и их солей и ПАВ типа этоксилатов жирных карбоксиметилированных спиртов;
- (е') полученный таким образом осадок обжигают.
11. Способ по одному из пп.8-10, отличающийся тем, что в качестве соединений циркония, церия, иттрия и редкоземельного элемента используют соединение, выбранное из нитратов, сульфатов, ацетатов, хлоридов.
12. Способ по одному из пп.8-10, отличающийся тем, что нагревание осадка на этапе (b) или (b') проводят до температуры по меньшей мере 100°С.
13. Способ по одному из пп.8-10, отличающийся тем, что осадок промывают на выходе с этапа (d) или (d') и перед обжигом.
14. Каталитическая система, отличающаяся тем, что она содержит композицию по одному из пп.1-7.
15. Способ обработки выхлопных газов двигателей внутреннего сгорания, отличающийся тем, что в качестве катализатора или подложки катализатора используют каталитическую систему по п.14 или композицию по одному из пп.1-7.